"シリコーンフォームの前駆体であるオルガノポリシロキサン組成物Xであって、-10~300000mPasの粘度を有し、ケイ素に結合したC2~C6のアルケニル基を一分子あたり少なくとも二つ有する、少なくとも一つのポリオルガノシロキサンAと、-1~5000mPasの粘度を有し、一分子あたり少なくとも二つの≡SiHモチーフ、そして好ましくは少なくとも三つの≡SiHモチーフを有する、少なくとも一つのポリオルガノシロキサンBと、-白金族に属する少なくとも一つの金属から誘導された化合物である、触媒として有効な量の少なくとも一つの触媒Cと、-少なくとも一つの発泡剤Dと、-場合によっては、例えばメチル基、エチル基、プロピル基および3,3,3-トリフルオロプロピル基などの1~8個の炭素原子を含むアルキルラジカル、例えばシクロヘキシル基、シクロヘプチル基、シクロオクチル基などのシクロアルキル基、ならびに例えばキシリル基、トリル基およびフェニル基などのアリール基の中から選択される、ケイ素原子に結合した有機ラジカルを有するトリオルガノシロキシモチーフによってその鎖の各末端がブロックされている、少なくとも一つのジオルガノポリシロキサンオイルEと、-厳密には65m2/g未満、好ましくは厳密には50m2/g未満、さらにはより好ましくは45m2/g以下の比表面積Sを有する、ヒュームドシリカである少なくとも一つの無機充填剤Fと、-場合によっては少なくとも一つの添加剤Gと、-場合によっては少なくとも一つのポリオルガノシロキサン樹脂Hと、を含み、補足的条件として、構成成分の選択、性質および量が、前記オルガノポリシロキサン組成物Xの粘度が55000mPas未満、好ましくは30000mPas未満、さらにより好ましくは25000mPas未満となるように決定され、前記粘度が、AFNORNFT76-102規格の指示にしたがってBROOKFIELD粘度計を用いて25°Cで測定された動的粘度である、オルガノポリシロキサン組成物X。無機充填剤Fが、25m2/g≦S≦45m2/gにしたがった範囲内に含まれる比表面積Sを有するヒュームドシリカである、請求項1に記載のオルガノポリシロキサン組成物X。無機充填剤Fが、予め処理された表面を有するヒュームドシリカである、請求項1または2に記載のオルガノポリシロキサン組成物X。無機充填剤Fの量が、オルガノポリシロキサン組成物X100重量部に対し0.1~20重量部である、請求項1~3のいずれか一つに記載のオルガノポリシロキサン組成物X。発泡剤Dが、ヒドロキシル基を含みかつα-アセチレンアルコールなどのヒドロシリル化反応の抑制剤や阻害剤ではない化合物である、請求項1に記載のオルガノポリシロキサン組成物X。発泡剤Dが、ポリオール、α-アセチレンアルコールなどのヒドロシリル化反応の抑制剤や阻害剤ではないアルコール、少なくとも一つのシラノール基を含むオルガノシランまたはポリオルガノシラン、および水からなる群から選択される化合物である、請求項1または5に記載のオルガノポリシロキサン組成物X。発泡剤Dが、α-アセチレンアルコールなどのヒドロシリル化反応の抑制剤や阻害剤ではないジオール、1~12個の炭素原子を有し一分子あたり一つのヒドロキシル基を有する有機アルコール、少なくとも一つのシラノール基を含むオルガノシランまたはポリオルガノシラン、および水からなる群から選択される化合物である、請求項1または5に記載のオルガノポリシロキサン組成物X。請求項1~7のいずれか一つに記載のオルガノポリシロキサン組成物Xの前駆体でありかつ請求項1~7のいずれか一つに記載の構成成分A、B、C、D、E、F、GおよびHを含む二成分系Pであって、-混合されて前記オルガノポリシロキサン組成物Xを形成することを目的とし、前記構成成分を含む、異なる二つの部分P1およびP2の形を呈すること、および-P1またはP2の一方の部分が、触媒Cと発泡剤Dとを含み、ポリオルガノシロキサンBを含まないこと、を特徴とする二成分系P。請求項1~7のいずれか一つに記載のオルガノポリシロキサン組成物Xの架橋および/または硬化によってか、あるいは請求項8に記載の二成分系Pの部分P1およびP2の混合と、それに続く、結果として得られた組成物の架橋および/または硬化とによって得られることが可能なシリコーンフォーム。請求項1~7のいずれか一つに記載のオルガノポリシロキサン組成物X、請求項8に記載の二成分系P、または請求項9に記載のシリコーンフォームの、タンポグラフィを目的とした使用。建物、輸送、電気的絶縁または家庭電化製品の分野における充填用発泡体または発泡体製接合部の調製を目的とした、請求項1~7のいずれか一つに記載のオルガノポリシロキサン組成物X、請求項8に記載の二成分系P、または請求項9に記載のシリコーンフォームの使用。したがって、ここで考慮されている諸問題は、低粘度、すなわち55000mPas未満または30000mPas未満の粘度を有し、ケイ素を含む強化用充填剤が使用された場合でももはや沈殿の問題を有しない組成物であって、低密度、すなわち0.35g/cm3未満、そして好ましくは0.25g/cm3未満の密度、優れた機械的特性、およそ1mm以下の気泡サイズ、および発泡した材料内での気泡サイズの均質な分布を呈する、シリコーンフォームの前駆体である組成物を調製するための、一見して矛盾する仕様間の技術的妥協点の追求という点にある。したがって、本発明の目的は、架橋および/または硬化の後に、低密度、すなわち0.35g/cm3未満、好ましくは0.25g/cm3未満の密度のシリコーンフォームを生成することを目的とした、低粘度、すなわち55000mPas未満または30000mPas未満の粘度の新規のオルガノポリシロキサン組成物を提供し、同時に、優れた機械的特性、幅または直径が約1mm以下である気泡のサイズ、および材料内での気泡サイズの均質な分布を呈するシリコーンフォームを入手することにある。出願人は、極めて意外にも、0.35g/cm3未満、そして一部の場合には0.25g/cm3未満の密度、幅または直径が約1mm以下である気泡のサイズ、および気泡サイズの均質な分布を呈する低密度のシリコーンフォームであって、架橋以前の粘度が55000mPas未満または30000mPas未満であり、ケイ素を含む強化用充填剤が使用される場合でも沈殿の問題をもはや有しない特定の組成物から調製されるシリコーンフォームを得ることが可能であることを発見した。したがって、本発明の目的は、シリコーンフォームの前駆体であるオルガノポリシロキサン組成物Xであって、-10~300000mPasの粘度を有し、ケイ素に結合したC2~C6のアルケニル基を一分子あたり少なくとも二つ有する、少なくとも一つのポリオルガノシロキサンAと、-1~5000mPasの粘度を有し、一分子あたり少なくとも二つの≡SiHモチーフ、そして好ましくは少なくとも三つの≡SiHモチーフを有する、少なくとも一つのポリオルガノシロキサンBと、-白金族に属する少なくとも一つの金属から誘導された化合物である、触媒として有効な量の少なくとも一つの触媒Cと、-少なくとも一つの発泡剤Dと、-場合によっては、例えばメチル基、エチル基、プロピル基、および3,3,3-トリフルオロプロピル基などの1~8個の炭素原子を含むアルキルラジカル、シクロヘキシル基、シクロヘプチル基、およびシクロオクチル基などのシクロアルキル基、ならびにキシリル基、トリル基、およびフェニル基などのアリール基の中から選択される、ケイ素原子に結合した有機ラジカルを有するトリオルガノシロキシモチーフによってその鎖の各末端がブロックされている、少なくとも一つのジオルガノポリシロキサンオイルEと、-厳密には65m2/g未満、好ましくは厳密には50m2/g未満、さらにはより好ましくは45m2/g以下の比表面積Sを有するヒュームドシリカである、少なくとも一つの無機充填剤Fと、-場合によっては、少なくとも一つの添加剤Gと、-場合によっては、少なくとも一つのポリオルガノシロキサン樹脂Hと、を含み、補足的条件として、構成成分の選択、性質および量が、前記オルガノポリシロキサン組成物Xの粘度が55000mPas未満、好ましくは30000mPas未満、さらにより好ましくは25000mPas未満となるように決定され、前記粘度が、AFNORNFT76-102規格の指示にしたがってBROOKFIELD粘度計を用いて25°Cで測定された動的粘度である、オルガノポリシロキサン組成物Xにある。出願人は、偶然に、かつ予想外にも、厳密には65m2/g未満、そして好ましくは厳密には50m2/g未満の比表面積Sを有するヒュームドシリカをシリコーンフォームの前駆体組成物中で使用することで、前述の目標を達成できるということを発見した。所望の特性の間の妥協点を見出すことができるように、25m2/g≦S≦45m2/gにしたがった範囲内に含まれる比表面積Sを有するヒュームドシリカを使用することが特に有利である。有利な一実施形態によると、無機充填剤Fは、予め処理された表面を有するヒュームドシリカであって、例えば通常この目的で使用されるさまざまな有機ケイ素化合物を用いて処理される。そして、これらの有機ケイ素化合物は、オルガノクロロシラン、ジオルガノシクロポリシロキサン、ヘキサオルガノジシロキサン、ヘキサオルガノジシラザン、ジオルガノポリシロキサン、またはジオルガノシクロポリシラザンであり得る仏国特許第A-1126884号明細書、仏国特許第A-1136885号明細書、仏国特許第A-1236505号明細書、英国特許第A-1024234号明細書。好ましい一実施形態によると、無機充填剤Fの量は、オルガノポリシロキサン組成物X100重量部に対し、0.1~20重量部である。本発明に係る組成物は、場合によって、少なくとも一つの強化用充填剤F’を含むことができ、この充填剤は、本発明による組成物の硬化から生じるエラストマーに対して優れた機械的特性およびレオロジー特性を付与することを目的としている。例えば、平均粒径が0.1μm未満である極めて細かく粉砕された無機充填剤を使用することができる。これらの充填剤の中にはヒュームドシリカおよび沈降シリカが含まれる。これらの充填剤はまた、より粗く粉砕された平均粒径0.1μm超の生成物の形を呈することもできる。このような充填剤の例としては、粉砕石英、珪藻シリカ、場合によっては有機酸または有機酸のエステルにより表面処理された炭酸カルシウム、焼成粘土、ルチルタイプの酸化チタン、酸化鉄、酸化亜鉛、酸化クロム、酸化ジルコニウム、酸化マグネシウム、異なる形態のアルミナ水和または非水和、窒化ホウ素、リトポン、メタホウ酸バリウム、硫酸バリウム、ガラス超微粉を挙げることができる。これらの充填剤は、表面が変性されたものであり得、この用途で通常使用されるさまざまな有機ケイ素化合物で処理がなされる。そして、これらの有機ケイ素化合物は、オルガノクロロシラン、ジオルガノシクロポリシロキサン、ヘキサオルガノジシロキサン、ヘキサオルガノジシラザン、またはジオルガノシクロポリシラザン仏国特許第A-1126884号明細書、仏国特許第A-1136885号明細書、仏国特許第A-1236505号明細書、英国特許第A-1024234号明細書であり得る。処理された充填剤は、大部分の場合、その重量の3~30の有機ケイ素化合物を含む。その使用量は、所望の機械的特性によって異なり、一般にオルガノポリシロキサン組成物X100重量部に対し、0.1~20重量部である。一実施形態によると、発泡剤Dは、ヒドロキシル基を含み、かつα-アセチレンアルコールなどのヒドロシリル化反応の抑制剤または阻害剤ではない化合物である。好ましくは、発泡剤Dは、ポリオール、α-アセチレンアルコールなどのヒドロシリル化反応の抑制剤や阻害剤ではないアルコール、少なくとも一つのシラノール基を含むオルガノシランまたはポリオルガノシラン、および水からなる群から選択される化合物である。好ましくは、発泡剤Dは、α-アセチレンアルコールなどのヒドロシリル化反応の抑制剤や阻害剤ではないジオール、1~12個の炭素原子を有し一分子あたり一つのヒドロキシル基を有する有機アルコール、少なくとも一つのシラノール基を含むオルガノシランまたはポリオルガノシラン、および水からなる群から選択される化合物である。発泡剤が水である場合、例えば、シリコーンオイル性連続相、水相、および安定剤を含む、水中油型ダイレクトシリコーンエマルジョンまたは油中水型逆シリコーンエマルジョンのような、水性エマルジョンの形で導入することができる。ダイレクトエマルジョンは、当業者にとって周知の乳化プロセスによって得ることができ、このプロセスは、例えば界面活性剤のような安定剤を含む水相内で構成成分の混合物をエマルジョン状態にすることからなる。このとき、水中油型エマルジョンが得られる。その後、欠如している構成成分を、エマルジョンに直接水溶性構成成分の場合またはエマルジョンの形で後でシリコーン相中に可溶な構成成分の場合、添加することができる。得られたエマルジョンの粒度は、当業者にとって公知の従来の方法により、特に、適当な持続時間、反応装置内で撹拌を続行することによって調整可能である。逆シリコーンエマルジョンは、シリコーンオイル連続相中の水滴で構成される。逆シリコーンエマルジョンは、粉砕を伴わないまたは粉砕を伴う、すなわち強力なせん断下での、水相と油相の混合を伴う、当業者にとって周知の乳化プロセスによって得ることができる。安定剤は、好ましくは、以下のものを含む群の中から選択される:-非イオン性、アニオン性、カチオン性、さらには両性イオン性の界面活性剤、-ポリエーテルシリコーン、-非イオン性、アニオン性、カチオン性、さらには両性イオン性の界面活性剤の中から好ましくは選択される少なくとも一つの補助安定剤と場合によって組合せた形の、固体粒子、好ましくはシリカ粒子、-およびそれらの混合物。界面活性剤は、より一般的には、HLBに応じて選択される。HLB親水性親油性バランスという用語は、界面活性剤分子の極性基の親水性とその脂肪親和性部分の疎水性との比を意味する。HLB値は、特にHandbookdesexcipientspharmaceutiques、ThePharmaceuticalPress、London、1994などの異なる複数の基本マニュアルの中で報告されている。水/シリコーンエマルジョンは、ポリエーテルシリコーンを介しても安定化可能であるSiliconesurfactants-SurfactantScienceseriesV86EdRandalM.Hill1999。発泡剤Dの例は、例えば以下のものである:-水、-例えばメタノール、エタノール、n-プロパノール、イソプロパノール、n-ブタノール、2-ブタノールおよびtert-ブタノールなどのブタノール、ペンタノール、ヘキサノール、n-オクタノール、ならびにベンジルアルコールなどのヒドロキシル基を有するC1~C12のアルコール、または、-二つの線状または分岐ヒドロキシル基を有しかつヒドロキシル基により官能化されていない芳香族環を場合によって含むC3~C12のジオールのようなポリオール。ジオールの例としては、例えば1,4-ブタンジオール、1,5-ペンタンジオールおよび1,7ヘプタンジオールである。ケイ素に結合したC2~C6のアルケニル基を一分子あたり少なくとも二つ有し、かつ10~300000mPasの粘度を有するポリオルガノシロキサンAは、特に以下のもので形成され得る:-下記式の少なくとも二つのシロキシルモチーフ、なお式中、-Yは、C2~C6のアルケニル、好ましくはビニルであり、-Rは、触媒の活性に対し不利な作用をもたない一価の炭化水素基であり、一般に、例えばメチル基、エチル基、プロピル基および3,3,3-トリフルオロプロピル基などの1~8個の炭素原子を含むアルキル基、例えばシクロヘキシル基、シクロヘプチル基、シクロオクチル基などのシクロアルキル基、ならびに例えばキシリル基、トリル基およびフェニル基などのアリール基の中から選択され、-d=1または2、e=0、1または2、そして和de=1、2または3であって、および-場合によって、下記平均式:のシロキシルモチーフ、なお式中、Rは上記と同じ意味を有し、f=0、1、2または3である。ポリオルガノシロキサンAの例は、以下の化合物である:ジメチルビニルシリル末端を有するジメチルポリシロキサン、トリメチルシリル末端を有するメチルビニルジメチルポリシロキサンコポリマー、ジメチルビニルシリル末端を有するメチルビニルジメチルポリシロキサンコポリマー。最も推奨される形態において、ポリオルガノシロキサンAは、末端のビニルシロキシモチーフを含む。一分子あたり、ケイ素に結合した少なくとも二つの水素原子、そして好ましくは少なくとも三つの≡SiHモチーフを有し、1~5000mPasの粘度を有する、ポリオルガノシロキサンBの例としては、以下のものを含むものがある:-下記式のシロキシルモチーフ、なお式中、-Xは、触媒の活性に対し不利な作用をもたない一価の炭化水素基であり、一般に、例えばメチル基、エチル基、プロピル基および3,3,3-トリフルオロプロピル基などの1~8個の炭素原子を含むアルキル基、例えばシクロヘキシル基、シクロヘプチル基、シクロオクチル基などのシクロアルキル基、ならびに例えばキシリル基、トリル基およびフェニル基などのアリール基の中から選択され、-g=1または2、好ましくは1に等しく、i=0、1または2、そしてgi=1、2または3であって、および-場合によって、下記平均式のシロキシルモチーフ、なお式中、Xは上記と同じ意味を有し、j=0、1、2または3である。適切なポリオルガノシロキサンBは、ポリメチルヒドロジェンシロキサンである。白金族に属する少なくとも一つの金属で構成された触媒Cも同様に周知である。白金族の金属は、プラチノイドの名前で知られる金属であり、この呼称は、白金のほか、ルテニウム、ロジウム、パラジウム、オスミウムおよびイリジウムを統合するものである。好ましくは、白金およびロジウムの化合物を使用する。詳細には、白金と米国特許第3159601号明細書、米国特許第A-3159602号明細書、米国特許第A-3220972号明細書および欧州特許第A-0057459号明細書、欧州特許第A-0188978号明細書および欧州特許第A-0190530号明細書中に記載の有機生成物との錯体、白金と米国特許第A-3419593号明細書中に記載のビニルオルガノシロキサンとの錯体を使用することができる。一般に好まれる触媒は白金である。好ましいのは、米国特許第A-3775452号明細書に記載のカルシュテットKarstedtの溶液または錯体である。構成成分Eは、例えば、官能化されていない、すなわち式CH32SiO22の反復モチーフを有し、CH33SiO12モチーフをその両端に有する、線状ポリジメチルシロキサンである。添加剤Gとして、特に、触媒の阻害剤を組み込んで架橋を遅延させることができる。詳細には、有機アミン、シラザン、有機オキシム、ジカルボン酸のジエステル、アセチレンケトンおよびアセチレンアルコール例えば、仏国特許第A-1528464号明細書、仏国特許第2372874号明細書及び仏国特許第2704553号明細書参照を使用することができる。阻害剤を使用する場合、それはポリオルガノシロキサンA100部分に対して0.0001~5重量部、好ましくは0.001~3重量部の割合で投入される。ホスフィン、ホスファイトおよびホスホナイトも本発明中で使用可能な阻害剤の一部を成す。特に、米国特許第B-6300455号明細書中に記載の式POR3の化合物を引用することができる。これらの化合物は全て当業者にとって公知であり、市販されている。例えば、以下の化合物を挙げることができる:-場合によっては環状形態を呈し得る、少なくとも一つのアルケニルにより置換されたポリオルガノシロキサン、なお特にテトラメチルビニルテトラシロキサンが好適である、-ピリジン、-有機ホスフィンおよび有機ホスファイト、-不飽和アミド、-マレイン酸アルキル-式R’R’’COH-C≡CHを有するアセチレンアルコールなお式中、-R’は、線状もしくは分岐アルキルラジカルまたはフェニルラジカルであり、-R’’は、水素原子または線状もしくは分岐アルキルラジカル、またはフェニルラジカルであり、ラジカルR’、R’’および三重結合のαにある炭素原子は場合によって一つの環を形成し得、-R’およびR’’中に含まれる炭素原子の総数は、少なくとも5、好ましくは9~20である。前記アセチレンアルコールについては、一例として、以下のものを挙げることができる:-1-エチニル-1-シクロヘキサノール、-3-メチル-1-ドデシン-3-オール、-3,7,11-トリメチル-1-ドデシン-3-オール、-1,1-ジフェニル-2-プロピン-1-オール、-3-エチル-6-エチル-1-ノニン-3-オール、-2-メチル-3-ブチン-2-オール、-3-メチル-1-ペンタデシン-3-オール、および-マレイン酸ジアレルまたはマレイン酸ジアレル誘導体。これらの阻害剤は、全シリコーン組成物の重量に対して1~50000ppm、特に10~10000ppm、好ましくは20~2000ppmの重量で添加される。他の添加剤Gとしては、取り扱いに必要な流動性に影響を及ぼすことなくしかも不要な場合には組成物が架橋前に自発的に流動しないようにして、シリコーンエラストマーフォームの前駆体組成物の濃度をちょうど良い程度に高めることができるようにするための、チキソトロピー添加剤を挙げることができる。本発明が目的とする利用分野においては、一方では容易に利用できる良好な流動性ような、そして少なくとも、目的とする形態の記憶を最終的に固定することを可能にする架橋に必要な時間、付与された形態を保つことができるような、レオロジー特性を備えた架橋可能な組成物を入手することが好適である。このレオロジー状態にある架橋可能なシリコーン組成物を、非流動性組成物と呼ぶことができる。実際、本発明が目的とする利用分野においては、組成物が金型の間隙内に流入しないことが重要である。こうして、チキソトロピー添加剤Gは、高い降伏点を付与することによって、組成物のレオロジー特性を修正する。チキソトロピー剤としては、以下のものを挙げることができる:-適切な割合の超微細シリカ、-GelestInc.社から市販されているDBP-534、DBP-732、DBE-224、DBE-821、DBE-621、DBE-814もしくはDBE-712、DowCorning社から市販されているDC-193、またはEvonikIndustries社から市販されているTEGOPREN登録商標-5878、TEGOPREN登録商標-3022、TEGOPREN登録商標-5863、TEGOPREN登録商標-3070、TEGOPREN登録商標-5851、TEGOPREN登録商標-5847、TEGOPREN登録商標-5840といった市販製品などの、ポリエチレンオキシドPEOおよび/またはポリプロピレンオキシドPPO基により官能化されたポリエーテルシリコーン、ならびに下記式式中、xとyは、xy≧1で0以上の整数であるのシロキシルモチーフを含むポリエーテルシリコーン、-ポリフッ化ビニル、ポリフッ化ビニリデン、ポリテトラフルオロエチレンPTFE、ポリモノクロロトリフルオロエチレン、ポリフルオロポリエーテル、エチレンとテトラフルオロエチレンのコポリマー、テトラフルオロエチレンとペルフルオロビニルエーテルのコポリマー、ペルフルオロエチレンおよびペルフルオロプロピレンのコポリマーなどの、C-F結合を含むフルオロポリマーである、フッ素化樹脂。その例は、国際公開第2000/060011-A1号中に記載されている、および-アミン系化合物第1級アミン基または第2級アミン基によりグラフトされた、好ましくはシリコーンの、ポリマー鎖またはポリグリコール系化合物、および-表面処理を受けた後のシリカと併せてまたは単独で使用可能である環状アミン基、特にピペリジニル基により官能化された、ポリオルガノシロキサン。その例は国際公開第2003/037987-A1号中に記載されている。ポリオルガノシロキサン樹脂Hは、周知であり市販の分岐オルガノポリシロキサンのポリマーまたはオリゴマーである。これらは、溶液、好ましくはシロキサン溶液の形を呈する。分岐オルガノポリシロキサンのポリマーまたはオリゴマーの例としては、MQ樹脂、MDQ樹脂、TD樹脂およびMDT樹脂を挙げることができ、アルケニル基は、シロキシルモチーフM、Dおよび/またはTにより担持され得る。シリコーン分野の当業者は、R3SiO12モチーフM、RSiO32モチーフT、R2SiO22モチーフDおよびSiO42モチーフQのシロキシルモチーフを表わすこの名称を一般的に用いている。Rは、例えばビニル基、アリル基またはヘキセニル基などのC2~C6のアルケニル基であり、一価の炭化水素基は、例えばメチル基、エチル基、プロピル基および3,3,3-トリフルオロプロピル基などの1~8個の炭素原子を有するアルキル基、例えばシクロヘキシル基、シクロヘプチル基、シクロオクチル基などのシクロアルキル基、ならびに例えばキシリル基、トリル基およびフェニル基などのアリール基の中から選択される。本発明に係る特に有用なポリオルガノシロキサン樹脂Hは、Si-アルケニル基を有するシリコーン樹脂すなわち、ビニル基、アリル基および/またはヘキセニル基を有する樹脂である。本発明の好ましい一形態によると、ポリオルガノシロキサン樹脂Hは、ビニルシリコーン樹脂である。有利には、これらは、その構造体中に0.1~20重量の一つまたは複数のアルケニル基を有する。これらの樹脂中で、アルケニル基は、シロキシルモチーフM、DまたはT上に位置し得る。これらの樹脂は、例えば、米国特許第A-2676182号明細書中に記載のプロセスによって調製され得る。一定数のこれらの樹脂が市販されており、例えばキシレン中などの溶液の状態であることが最も多い。例えば、ポリオルガノシロキサン樹脂Hは、-下記式のシロキシルモチーフから選択される少なくとも二つの異なるシロキシルモチーフWaZbSiO2Vなお式中、-同一のものまたは異なるものである記号Wは、各々C2~C6のアルケニル基を表わし、-同一のものまたは異なるものである記号Zは、各々、場合によってハロゲン化され好ましくはアルキル基ならびにアリール基の中から選択される、触媒の活性に対する不利な作用の無い非加水分解性の一価の炭化水素基を表わし、-aは1または2、好ましくは1であり、bは0、1または2であり、和abは1、2または3に等しい、-および場合によっては、下記式のモチーフZcSiO2VIなお式中、Zは上記のものと同じ意味を有し、cは0、1、2または3に等しい、を含み、ここで、モチーフVまたはVIの少なくとも一つが、モチーフTまたはQであることが条件となる。本発明の好ましい一実施形態において、ポリオルガノシロキサン樹脂Hは、Si-ViモチーフViはビニル基を意味するを含む樹脂であり、以下のシリコーン樹脂からなる群から選択される:-ビニル基がモチーフD内に含まれているMDViQ、-ビニル基がモチーフD内に含まれているMDViTQ、-ビニル基がモチーフMの一部分の中に含まれているMMViQ、-ビニル基がモチーフMの一部分の中に含まれているMMViTQ、-ビニル基がモチーフMおよびD内に含まれているMMViDDViQ、-およびその混合物。ここで、-M=式R3SiO12のシロキシルモチーフ、-MVi=式R2ビニルSiO12のシロキシルモチーフ、-D=式R2SiO22のシロキシルモチーフ、-DVi=式RビニルSiO22のシロキシルモチーフ、-Q=式SiO42のシロキシルモチーフ、-T=式RSiO32のシロキシルモチーフ、そして-同一のものまたは異なるものであるR基は、メチル基、エチル基、プロピル基および3,3,3-トリフルオロプロピル基などの1~8個の炭素原子を有するアルキル基、ならびにキシリル基、トリル基およびフェニル基などのアリール基から選択される、一価の炭化水素基である。本発明の別の特定の形態によると、ポリオルガノシロキサン樹脂Hは、少なくとも一つのポリオルガノシロキサンオイル中の混合物の形で、本発明に係る組成物に添加される。本発明の別の実施形態によると、ビニルポリオルガノシロキサン樹脂Hは、本発明に係る組成物の総重量に対して25重量まで、好ましくは20重量まで、さらに一層好ましくは1~20重量の割合で、架橋前のシリコーンエラストマー組成物中に存在する。ビニルポリオルガノシロキサンA、ポリオルガノシロキサン樹脂H、および水素化物基を有するポリオルガノシロキサンBの量は、≡SiH基と≡SiVi基間に0.5~10、好ましくは1~6のモル濃度比を保証するような量である。本発明の特定の一実施形態によると、オルガノポリシロキサン組成物は、A一分子あたり、ケイ素に結合したC2~C6の少なくとも二つのアルケニル基を有し、10~300000mPasの粘度を有する、100重量部の少なくとも一つのポリオルガノシロキサンA、B一分子あたり、ケイ素に結合した少なくとも二つの水素原子および好ましくは少なくとも三つの≡SiHモチーフを有し、1~5000mPasの粘度を有する、0.5~50重量部の少なくとも一つのポリオルガノシロキサンB、C白金族に属する少なくとも一つの金属で構成される、触媒として有効な量の少なくとも一つの触媒C、D以上で記載した本発明に係る0.05~50重量部の少なくとも一つの発泡剤D、E例えばメチル基、エチル基、プロピル基および3,3,3-トリフルオロプロピル基などの1~8個の炭素原子を有するアルキルラジカル、例えばシクロヘキシル基、シクロヘプチル基、シクロオクチル基などのシクロアルキル基、ならびに例えばキシリル基、トリル基およびフェニル基などのアリール基の中から選択される、ケイ素原子に結合した有機ラジカルを有するトリオルガノシロキシモチーフによってその鎖の各末端がブロックされている、0~50重量部の少なくとも一つのジオルガノポリシロキサンオイルEと、F0.5~50重量部の少なくとも一つの無機充填剤F、G0~10重量部の少なくとも一つの添加剤G、および、H0~70重量部のポリオルガノシロキサン樹脂Hを含み、補足的条件として、構成成分の選択、性質および量は、前記組成物の粘度が55000mPas未満、そして好ましくは30000mPas未満となるように決定される。別の態様によると、本発明は、以上で定義付けされ本発明にかかるオルガノポリシロキサン組成物Xの前駆体であり、かつ以上で定義づけされた構成成分A、B、C、D、E、F、GおよびHを含む、二成分系Pに関するものであって、前記二成分系Sは、-混合されて前記オルガノポリシロキサン組成物Xを形成することを目的とし、前記構成成分を含む、異なる二つの部分P1およびP2を呈すること、および-部分P1またはP2の一方が触媒Cと発泡剤Dとを含み、ポリオルガノシロキサンBを含まないこと、を特徴とする。本発明はまた、以上で定義されたオルガノポリシロキサン組成物Xの架橋および/または硬化によってか、あるいは以上で定義された二成分系Sの部分P1およびP2の混合と、それに続く、結果として得られた組成物の架橋および/または硬化とによって得られることが可能なシリコーンフォームをも目的とする。本発明の別の目的は、以上で定義され本発明に係る、オルガノポリシロキサン組成物X、二成分系P、またはシリコーンフォームの、タンポグラフィ、建物、輸送、電気的絶縁または家庭電化製品の分野における充填用発泡体または発泡体製接合部の調製を目的とした使用に関するものである。ここで、非限定的な例として以下の実施形態を用いて本発明をより詳細に説明する。実施例1~10:周囲温度で架橋するシリコーンフォームの調製以下で列挙する構成成分正確な組成は表1および2に記載から部分P1とP2とを含む二成分系組成物を調製する。1部分P1:-a:Vi=ビニル基、M:CH33SiO12、Q:SiO42、DVi:CH3ViSiO22であるシロキシルモチーフM、DViおよびQまたはMDViQを含む、ビニルポリオルガノシロキサン樹脂、-b1:25°Cで3500mPasの粘度を有し、モチーフCH32ViSiO12によりブロックされたポリジメチルシロキサン、-b2:25°Cで10000mPasの粘度を有し、モチーフCH32ViSiO12によってブロックされたポリジメチルシロキサン、-b3:25°Cで60000mPasの粘度を有し、モチーフCH32ViSiO12によってブロックされたポリジメチルシロキサン、-b4:25°Cで100000mPasの粘度を有し、モチーフViCH32SiO12により鎖の各末端でブロックされたポリジメチルシロキサンオイル、-c1:AEROSIL登録商標RY50という商標名で市販されている、30m2/gに等しい比表面積BETを有する、シリコーンオイルで処理されたヒュームドシリカ、-c3:CELITE-SFという商標名で市販されている珪藻土、-c4:SikronB4000という商標名で市販されている、3.3m2/gに等しい比表面積を有する粉砕された結晶シリカ、-c5:Silbond8000TSTという商標名で市販されている、6.5m2/gに等しい比表面積を有しビニルシランによって表面処理された粉砕された結晶シリカ、-c6:200m2/gに等しい比表面積BETを有し、25°Cで1500mPasの粘度を有しモチーフCH32ViSiO12によってブロックされたポリジメチルシロキサン中に30で分散させられた、HMDZヘキサメチルジシラザンで処理されたヒュームドシリカ、-d1:ブタノール、またはd2:58.45重量の水を含むシリコーンエマルジョン、-e:カルシュテットKarstedt白金触媒、-f:25°Cで1000mPasの粘度を有し、モチーフCH33SiO12により鎖の各末端でブロックされたポリジメチルシロキサンオイル、-g:モチーフDVi含有量2重量、モチーフMVi含有量0.4重量のポリビニルメチルジメチルシロキサンオイルペンダントビニル基を有するオイル。2部分P2:-a:シロキシルモチーフM、DViおよびQまたはMDViQを含むビニルポリオルガノシロキサン樹脂、-b1:3500mPasの粘度を有し、モチーフCH32ViSiO12によりブロックされたポリジメチルシロキサン、-b3:25°Cで60000mPasの粘度を有し、モチーフCH32ViSiO12によってブロックされたポリジメチルシロキサン、-b4:25°Cで100000mPasの粘度を有し、モチーフViCH32SiO12により鎖の各末端でブロックされたポリジメチルシロキサンオイル、-f:25°Cで1000mPasの粘度を有し、モチーフCH33SiO12により鎖の各末端でブロックされたポリジメチルシロキサンオイル、-i:モチーフCH32HSiO12により鎖の各末端でブロックされたポリジメチルシロキサンオイル、-h:モチーフCH33SiO12により鎖の各末端でブロックされたポリメチルヒドロジェンシロキサンオイル、-j:25°Cで600mPasの粘度を有するモチーフCH32ViSiO12によりブロックされたポリジメチルシロキサンオイル中に1のエチニルシクロヘキサノールを含む溶液。下表1および2は、被験組成物を記す。3実施:50体積部の部分P1に50体積部の構成要素P2を添加する。発泡と架橋は、23°Cで約30秒間スパチュラを用いて手作業で混合した後に得られた。4試験:この説明において、-R/Rという略語は、AFNORNFT46002規格に準じたMPa単位の破壊強度を意味する、-硬度DS00という略語は、ショア硬度00を意味する、-A/Rという略語は、上述の規格に準じた単位の破壊伸びを意味する、-R/dという略語は、N/mm単位の引裂強度を意味する、-小サイズの気泡とは、幅または直径が約1mm以下である気泡のサイズを意味し、一方大サイズの気泡については幅または直径が1.5mm超であることを意味する。実施例1、2、9および10ならびに対照例4~8が示す通り、本発明に係る小さい比表面積のヒュームドシリカの存在により、数カ月の保管の後でさえ充填剤の沈殿の問題を有しない構成要素または部分P1を得ることが可能となり、部分P2との混合および架橋の後、優れた機械的特性を有する低密度0.25g/cm3未満の発泡体を得ることが可能となる。その上、本発明に係る全ての組成は、部分P1とP2との混合後、15000mPas未満の粘度を有する組成物を得ることを可能にする。-対照例4は、サイズが均質で小さいセルを有する低密度の発泡体を得るために、本発明に係る充填剤の存在が不可欠であることを明らかにしている。-対照例5、6および7は、小さい比表面積を有する結晶シリカまたはシリカと異なる性質の充填剤が存在しても、所望の特性全て、特に構成要素P1の沈殿が無いという特性を、同時に得ることは不可能であるということを明らかにしている。-対照例8は、高い/中程度の比表面積200m2/g、すなわち明らかに65m2/gを大きく超える比表面積BETを有するヒュームドシリカの存在によっても、所要の特性全体、特に気泡の均質性およびサイズを同時に得ることは不可能であることを明らかにしている。対照例4~8では保管時の沈殿の問題かまたは気泡サイズおよび/または大きすぎる気泡サイズの分散という問題を有する発泡体が得られるのに対して、本発明により得られる発泡体は、1mm以下の気孔サイズまたは小さい気泡を均質に有する。本発明に係るより優れた発泡体は、ヒュームドシリカの比表面積が25~45g/mである場合に得られる。"